(57)【要約】【目的】  インキの長期保存が可能であり、印刷品質に優れ、光沢があり、長期高温・多湿下での保存においてフィルム中に含まれる酸化防止剤の変色の低減、テーブルクロスなどに用いられている軟質塩化ビニルシートと印刷物が接着しないための耐塩ビブロッキング性が良好で、食用油に対する耐油性および食品製造並びに包装機器に離型、防錆、滑走、付着防止の目的で使用する無菌食用及び機器用油に対する耐油性、さらに環境衛生にも優れた表刷り用グラビア印刷インキ組成物を提供する。【構成】  分子中に少なくとも１個のケトン基がヒドロキシ基に水素添加された数平均分子量５００〜１５００であるケトン−アルデヒド樹脂（Ａ）と数平均分子量５００〜４０００であるポリオール（Ｂ）と有機ジイソシアネート（Ｃ）と鎖伸長剤（Ｄ）を反応させて得られるポリウレタン樹脂からなることを特徴とする表刷り用グラビア印刷インキ組成物。【特許請求の範囲】
【請求項１】
分子中に少なくとも１個のケトン基がヒドロキシ基に水素添加された数平均分子量５００〜１５００であるケトン−アルデヒド樹脂（Ａ）と数平均分子量５００〜４０００であるポリオール（Ｂ）と有機ジイソシアネート（Ｃ）と鎖伸長剤（Ｄ）を反応させて得られるポリウレタン樹脂からなることを特徴とする表刷り用グラビア印刷インキ組成物。
【請求項２】
上記（Ａ）／（Ｂ）成分の重量比が５〜４０／９５〜６０であることを特徴とする請求項１の表刷り用グラビア印刷インキ組成物。
【請求項３】
請求項１または２記載の印刷インキ組成物をプラスティックフィルムに印刷してなる印刷物。
【発明の詳細な説明】
【技術分野】
【０００１】
本発明は表刷り用グラビア印刷インキ組成物に関し、より詳しくは、インキの長期保存が可能であり、印刷品質に優れ、光沢があり、長期高温・多湿下での保存においてフィルム中に含まれる酸化防止剤の変色の低減、テーブルクロスなどに用いられている軟質塩化ビニルシートと印刷物が接着しないための耐塩ビブロッキング性が良好で、食用油に対する耐油性および食品製造並びに包装機器に離型、防錆、滑走、付着防止の目的で使用する無菌食用及び機器用油に対する耐油性、さらに環境衛生にも優れた表刷り用グラビア印刷インキ組成物および印刷物に関するものである。
【背景技術】
【０００２】
近年、商品の包装物には装飾や表面保護のために印刷が施されているのが一般的である。また、印刷物の意匠性、美粧性、高級感などの印刷品質のでき如何によって、消費者の購入意欲をも左右している。
【０００３】
一方、食品メーカーやコンバーターなどからは包装物の多様化、包装技術の高度化に伴い、印刷インキに対して高度の品質、性能が要求されるようになってきている。
【０００４】
さらに、プラスティックフィルムへの表刷り印刷の分野において、包装物の外面に印刷される表刷り印刷インキの性能としては、印刷の品質はもちろんのこと、フィルム基材に対する接着性、印刷して巻き取られた時にインキがフィルム基材の裏面に接着しないための耐ブロッキング性、印刷物同士が接着しないための耐ブロッキング性、テーブルクロスなどに用いられている軟質塩化ビニルシートと印刷物が接着しないための耐塩ビブロッキング性、印刷面が傷つかないための耐摩擦性、油脂に対する耐油性、製袋時の耐熱性などといった各種耐性が要求されている。
【０００５】
さらに、最近では、環境問題に取り組むメーカーが多くなり、環境衛生に優れた材料を用いて製品を構成する動きがある。例えば、印刷インキでは使用する有機溶剤において、トルエンを選択しないような研究がなされている。
【０００６】
そこで、これらの要求性能を満足するように研究を重ねてきた結果、特開平９−２９６１４３号公報などで開示されているトルエンを含有しないポリアミド樹脂とセルロース誘導体をバインダーとするインキが用いられてきたが、ポリアミド樹脂を主なバインダーするインキは高速での印刷には適さず、印刷機の反転ロールにインキが転移し、印刷物の外観を損ねてしまう問題があった。
【０００７】
一方、トルエンを含有せずに高速での印刷に適したインキとして、ポリウレタン樹脂とニトロセルロースをバインダーとするインキが用いられてきた。例えば、特開２００２−２９４１２８などで開示されている。
【０００８】
しかしながら、ポリウレタン樹脂とニトロセルロースをバインダーとするインキは、フェノール系酸化防止剤を含有するフィルムを用いた際、火薬学会誌．Vol．６３，No．3，2002で報告されているように長期間高温・多湿の状況に置かれるとニトロセルロースの分解が促進されNOｘが発生する。発生したＮＯｘはフェノール系酸化防止剤と反応し、フェノール系酸化防止剤がキノン構造をとりフィルムの変色を引き起こすという問題はよく知られている。
【０００９】
そこで、現在の表刷りグラビアインキには、インキの長期保存が可能であり、印刷品質に優れ、光沢があり、さらに長期高温・多湿下での保存においてフィルム中に含まれる酸化防止剤の変色を低減させ、テーブルクロスなどに用いられている軟質塩化ビニルシートと印刷物が接着しないための耐塩ビブロッキング性、食用油に対する耐油性、食品製造並びに包装機器に離型、防錆、滑走、付着防止の目的で使用する無菌食用及び機器用油（例えば日本フイリン株式会社製ニューハイネスＷ）に対する耐油性をすべて満たす表刷りグラビアインキがなく、開発が急がれている。
【特許文献１】特開平９−２９６１４３号公報
【特許文献２】特開昭６１−３７８５１号公報
【特許文献３】特願平７−１８３０３９号
【特許文献４】特開２００２−２９４１２８号公報
【発明の開示】
【発明が解決しようとする課題】
【００１０】
本発明は、芳香族炭化水素系溶剤を含有しない溶剤組成であり、インキの長期保存が可能であり、印刷品質に優れ、沢があり、さらに長期高温・多湿下での保存においてフィルム中に含まれる酸化防止剤の変色を低減させ、テーブルクロスなどに用いられている軟質塩化ビニルシートと印刷物が接着しないための耐塩ビブロッキング性、食用油に対する耐油性、食品製造並びに包装機器に離型、防錆、滑走、付着防止の目的で使用する無菌食用及び機器用油に対する耐油性が良好な表刷り用グラビア印刷インキ組成物および印刷物を提供することである。
【課題を解決するための手段】
【００１１】
すなわち、本発明は、分子中に少なくとも１個のケトン基がヒドロキシ基に水素添加された数平均分子量５００〜１５００であるケトン−アルデヒド樹脂（Ａ）と数平均分子量５００〜４０００であるポリオール（Ｂ）と有機ジイソシアネート（Ｃ）と鎖伸長剤（Ｄ）を反応させて得られるポリウレタン樹脂からなることを特徴とする表刷り用グラビア印刷インキ組成物に関する。
また、本発明は上記（Ａ）／（Ｂ）成分の重量比が５〜４０／９５〜６０であることを特徴とする表刷り用グラビア印刷インキ組成物に関する。
加えて、本発明は、印刷インキ組成物をプラスティックフィルムに印刷してなる印刷物に関する。
【発明の効果】
【００１２】
本発明の印刷インキ組成物は、長期高温・多湿下での保存においてフィルム中に含まれる酸化防止剤の変色の低減とテーブルクロスなどに用いられている軟質塩化ビニルシートと印刷物が接着しないための耐塩ビブロッキング性が良好で、さらに環境衛生にも優れた表刷り用グラビア印刷インキ組成物および印刷物を提供することが可能となった。
【発明を実施するための最良の形態】
【００１３】
本発明では、まずバインダー樹脂として、水素添加されたケトン−アルデヒド樹脂とポリオールと有機ジイソシアネートと鎖伸長剤を反応させて得られるポリウレタン樹脂を含有する事を特徴とする。
【００１４】
まず本発明で、水素添加されたケトン−アルデヒド樹脂とポリオールと有機ジイソシアネートと鎖伸長剤を反応させてポリウレタン樹脂を合成する方法は、従来からの既知の方法で製造でき、製造方法は特に制限されるものではない。例えば、水素添加されたケトン−アルデヒド樹脂とポリオール化合物の混合物と、有機ジイソシアネート化合物をイソシアネート基が過剰となる割合で反応させ、ポリオールの末端にイソシアネート基を有するプレポリマーを調整し、次いでこれを溶媒中で鎖延長剤、反応停止剤とを反応させる二段法があげられる。二段法は均一な重合体溶液が得られやすい点で好ましい。
【００１５】
本発明において、利用可能なケトン−アルデヒド樹脂は既知の方法で製造でき製造方法は特に制限されるものではない。ケトン−アルデヒド樹脂の成分であるケトン類は芳香族および脂肪族および脂環式ケトンから選ばれる。例えばアセトフェノン、シクロヘキサノン、メチルシクロヘキサノン、メチルエチルケトン、メチルイソブチルケトンなどが挙げられる。またケトン−アルデヒド樹脂の成分であるアルデヒド類は芳香族および脂肪族アルデヒドから選ばれる。例えばホルムアルデヒド、アセトアルデヒド、ブチルアルデヒド、ドデカナールおよびベンズアルデヒドなどが挙げられる。ケトン−アルデヒド樹脂はケトン類とアルデヒド類を縮合反応させることにより得られる。例えばアセトフェノンとホルムアルデヒドを縮合反応させてえられるアセトフェノン−ホルムアルデヒド樹脂が得られる。縮合反応は水酸化ナトリウムなどのアルカリ触媒の存在下で、通常６０〜９０℃で１０分〜３時間行われる。またケトン−アルデヒド樹脂は市販されており、例えば、ＤＥＧＵＳＳＡ社のＳＹＮＴＨＥＴＨＩＣＲＥＳＩＥＮ  ＡＰが挙げられる。
【００１６】
水素添加されたケトン−アルデヒド樹脂はケトン基がヒドロキシル基に変換された構造を有する樹脂である。ケトン−アルデヒド樹脂を水素添加する方法は特に制限されるものではない。ケトン−アルデヒド樹脂の炭素−酸素不飽和結合への水素添加方法は、水素化アルミニウムリチウム還元、メーヤワイン−ポンドルフ還元、接触還元など一般的な方法が挙げられる。また水素添加されたケトン−アルデヒド樹脂は市販されており、例えば、ＤＥＧＵＳＳＡ社のＳＹＮＴＨＥＴＨＩＣＲＥＳＩＥＮ  ＳＫが挙げられる。
【００１７】
ここで、水素添加されたケトン−アルデヒド樹脂の数平均分子量は得られるウレタン化合物の溶解性、乾燥性、耐ブロッキング性等を考慮して適宜決定されるが、通常は５００〜１５００が好ましく、さらには７００〜９００が好ましい。分子量が５００未満になると溶解性の低下に伴い印刷適性が劣る傾向にあり、また１５００を超えると乾燥性および耐ブロッキング性が低下する。
【００１８】
本発明において、利用可能なポリオール化合物としては、酸化エチレン、酸化プロピレン、テトラヒドロフランなどの重合体または共重合体などのポリエーテルポリオール類；エチレングリコール、1,2-プロパンジオール、1,3-プロパンジオール、1,3-ブタンジオール、1,4-ブタンジオール、ネオペンチルグリコール、ペンタジオール、メチルペンタジオール、ヘキサジオール、オクタンジオール、ノナンジオール、メチルノナンジオール、ジエチレングリコール、トリエチレングリコール、ジプロピレングリコールなどの飽和および不飽和の低分子グリコール類と、n-ブチルグリシジルエーテル、2-エチルヘキシルグリシジルエーテル等のアルキルグリシジルエーテル類、バーサティック酸グリシジルエステル等のモノカルボン酸グリシジルエステルと、アジピン酸、フタル酸、イソフタル酸、テレフタル酸、マレイン酸、フマル酸、こはく酸、しゅう酸、マロン酸、グルタル酸、ピメリン酸、アゼライン酸、セバシン酸、ダイマー酸などの二塩基酸もしくはこれらの無水物とを脱水縮合せしめて得られるポリエステルポリオール類；その他ポリカーボネートジオール類、ポリブタジエングリコール類、ビスフェノールＡ酸化エチレンまたは酸化プロピレンを付加して得られるグリコール類；ダイマージオール類などの各種公知のポリオールが挙げることができる。これらのポリオールは、単独で用いても、２種以上併用しても良い。
【００１９】
なお、これらのポリオールのうち、グリコール類と二塩基酸から得られるポリオールを用いる場合には、グリコール類のうち５モル％までを各種ポリオールに置換することができる。すなわち、例えばグリセリン、トリメチロールプロパン、トリメチロールエタン、1,2,6-ヘキサントリオール、1,2,4-ブタントリオール、ペンタエリスリトール等のポリオールに置換してもよい。
【００２０】
ここで、ポリオールの数平均分子量は得られるポリウレタン樹脂の溶解性、乾燥性、耐ブロッキング性等を考慮して適宜決定されるが、通常は５００〜４０００が好ましい。分子量が５００未満になると溶解性の低下に伴い印刷適性が劣る傾向にあり、また分子量が４０００を超えると乾燥性および耐ブロッキング性が低下する。
【００２１】
本発明において、利用可能な有機ジイソシアネート化合物としては，芳香族、脂肪族または脂環族の各種公知のジイソシアネート類が挙げることができる。たとえば、１，５ーナフチレンジイソシアネート、４，４’ージフェニルメタンジイソシアネート、４，４’ージフェニルジメチルメタンジイソシアネート、４，４’ージベンジルイソシアネート、ジアルキルジフェニルメタンジイソシアネート、テトラアルキルジフェニルメタンジイソシアネート、１，３ーフェニレンジイソシアネート、１，４ーフェニレンジイソシアネート、トリレンジイソシアネート、ブタンー１，４ージイソシアネート、ヘキサメチレンジイソシアネート、イソプロピレンジイソシアネート、メチレンジイソシアネート、２，２，４ートリメチルヘキサメチレンジイソシアネート、シクロヘキサンー１，４ージイソシアネート、キシリレンジイソシアネート、イソホロンジイソシアネート、リジンジイソシアネート、ジシクロヘキシルメタンー４、４’ージイソシアネート、１，３ービス（イソシアネートメチル）シクロヘキサン、メチルシクロヘキサンジイソシアネート、ノルボルナンジイソシアネート、ｍーテトラメチルキシリレンジイソシアネートやダイマー酸のカルボキシル基をイソシアネート基に転化したダイマージイソシアネート等である。
【００２２】
次に、水素添加されたケトン−アルデヒド樹脂とポリオールと有機ジイソシアネートを反応させてポリウレタン樹脂を合成する製造方法は特に限定されるものではない。たとえば、水素添加されたケトン−アルデヒド樹脂とポリオール化合物の混合物の水酸基の等量合計と、有機ジイソシアネート化合物のイソシアネート基の等量数が、イソシアネート基／水酸基＝1．２／１〜３／１の範囲内にあることが望ましい。イソシアネート基／水酸基の等量比が１．２／1以下であると得られたポリウレタン樹脂が脆弱なため、印刷インキに使用した際にブロッキングが発生し易くなる。一方、イソシアネート基／水酸基の等量比が３／１以上であると樹脂の製造に粘度が高くなってしまい、反応中にゲル化し易くなる。また反応温度は通常８０℃〜２００℃の間で行われ、好ましくは９０℃〜１５０℃の間で行うのがよい。上記のポリウレタン化反応は、溶剤中で行ってもよいし、無溶剤雰囲気下で行ってもよい。溶剤を使用する場合は、後に示す溶剤を反応時の温度および粘度、副反応の制御の面から適宜選択して用いるとよい。また無溶剤雰囲気下でポリウレタン化反応をする場合は、均一なポリウレタン樹脂を得るために、攪拌が十分可能な程度に温度を上げて粘度を下げて行うことが望ましい。ウレタン化反応は10分〜5時間行うのが望ましく、反応の終点は粘度測定、ＩＲ測定によるＮＣＯピーク、滴定によるＮＣＯ％測定等により判断される。
【００２３】
更に、ポリオール化合物と有機ジイソシアネートを反応させて末端イソシアネート基を有するプレポリマーを合成した後、鎖延長剤および反応停止剤を用いてポリウレタン樹脂中に尿素結合を導入し、ポリウレタン・ウレア樹脂とすることで、塗膜物性は更に向上する。
【００２４】
本発明において、尿素結合を導入する際に利用可能な鎖延長剤としては、各種公知のアミン類を使用することが出来る。たとえばエチレンジアミン、プロピレンジアミン、ヘキサメチレンジアミン、トリエチレンテトラミン、ジエチレントリアミン、イソホロンジアミン、ジシクロヘキシルメタン-4，4’-ジアミンなどが挙げられる。その他、２-ヒドロキシエチルエチレンジアミン、２-ヒドロキシエチルプロピレンジアミン、ジ-２-ヒドロキシエチルエチレンジアミン、ジ-2-ヒドロキシエチルプロピレンジアミン、2-ヒドロキシプロピルエチレンジアミン、ジ-２-ヒドロキシプロピルエチレンジアミン等の分子内に水酸基を有するジアミン類およびダイマー酸のカルボキシル基をアミノ基に転化したダイマージアミン等もその代表例として挙げられる。
【００２５】
次に、利用可能な反応停止剤としては、Ｃ８以上Ｃ２２以下の長鎖アルキル基を有する脂肪族アミン化合物またはＣ８以上Ｃ２２以下の長鎖アルキル基を有する脂肪族アミド化合物が挙げられる。脂肪族アミン化合物としては、オクチルアミン、ラウリルアミン、ココナットアミン、ミリスチルアミン、ステアリルアミン、オレイルアミン、パルミチルアミン等の単独もしくは2種以上混合して用いられる。脂肪酸アミド化合物としては、オクタン酸アミド、デカン酸アミド、ラウリン酸アミド、ミリスチン酸アミド、パルミチン酸アミド、ステアリン酸アミド、ベヘン酸アミド、オレイン酸アミド、エルカ酸アミド、リノール酸アミド、リノレン酸アミド等の単独もしくは2種以上混合して用いられる。
【００２６】
Ｃ８以上Ｃ２２以下の長鎖アルキル基を有する脂肪族アミン化合物またはＣ８以上Ｃ２２以下の長鎖アルキル基を有する脂肪族アミド化合物をポリウレタン樹脂の末端に導入することにより耐ブロッキング性が向上する。長鎖アルキル基は表面活性な性質を示すため、塗膜形成過程で表面に配向し、ポリウレタン樹脂の耐ブロッキング性を改善していると考えられる。これら脂肪酸アミンまたは脂肪酸アミドをポリウレタン樹脂に導入することにより、塗膜表面の光沢低下も起こらない。
【００２７】
なお、ポリウレタン樹脂中に尿素結合を導入する製造方法も、特に限定されるものではないが、プレポリマーの両末端に有する遊離のイソシアネート基の数を１とした場合の鎖延長剤および反応停止剤中のアミノ基の合計数量が０．５〜１．３の範囲内であることが好ましい。アミノ基の合計数量が０．５未満の場合、乾燥性、耐ブロッキング性、塗膜強度が充分でなく、１．３より過剰になると、鎖延長剤および反応停止剤が未反応のまま残存し、印刷物に臭気が残りやすい。
【００２８】
上記水素添加されたケトン−アルデヒド樹脂とポリオールと有機ジイソシアネートと鎖伸長剤を反応させてポリウレタン樹脂を合成する製造法において使用される溶剤としては、ノントルエン系グラビアインキ用の溶剤として通常用いられる、酢酸エチル、酢酸プロピル、酢酸ブチル等のエステル系溶剤；アセトン、メチルエチルケトン、メチルイソブチルケトン等のケトン系溶剤；メタノール、エタノール、イソプロピルアルコール、イソプロピルアルコール、n−ブタノールなどのアルコール系溶剤；メチルシクロヘキサン、エチルシクロヘキサンなどの炭化水素系溶剤の単独または２種以上の混合物を用いることができる。なお反応時に、上記のケトン系溶剤を使用した場合、ケトンと鎖延長剤として使用するアミンとの間でケチミンが生じ、円滑な反応を阻害する。ケチミンの発生を抑え、反応を円滑にするために少量の水を併用することが望ましい。
【００２９】
なお、分子中に少なくとも１個のケトン基がヒドロキシ基に水素添加された数平均分子量５００〜１５００であるケトン−アルデヒド樹脂（Ａ）、数平均分子量５００〜４０００であるポリオール（Ｂ）、有機ジイソシアネート（Ｃ）、鎖伸長剤（Ｄ）の混合比は、水素添加されたケトン−アルデヒド樹脂（Ａ）とポリオール（Ｂ）の重量比が重要であり、（Ａ）／（Ｂ）成分の重量比が５〜４０／９５〜６０であることが好ましい。更に好ましくは１０〜３０/９０〜７０の範囲である。水素添加されたケトン−アルデヒド樹脂（Ａ）の重量比率が５％未満であると特に耐油性が不十分となり、４０％より多いと特に塩ビブロッキング性が不十分となる。さらに、インキ組成物中における樹脂の含有量は、５〜３０重量％が好適である。
【００３０】
このようにして得られるポリウレタン樹脂の数平均分子量は１０，０００〜１３０，０００の範囲内とする事が好ましい。ポリウレタン樹脂の数平均分子量が１０，０００未満の場合だと特に耐塩ビブロッキング性、耐油性が低くなり、１３０，０００を超えるとインキ組成物の粘度が高くなり、印刷皮膜の光沢が低くなる傾向がある。
【００３１】
詳しいメカニズムは不明であるが、水素添加されたケトン−アルデヒド樹脂を有機ジイソシアネートでウレタン化した樹脂とポリウレタン樹脂を単に混合したものに比べ、本発明のウレタン樹脂からなるインキ組成物は、インキの長期保存安定性が向上する。これは混合したインキと比較して低温での相溶性が良好となる事からインキの長期保存が可能となるものと推察される。
【００３２】
次に本発明の着色剤としては、一般のインキ、塗料、および記録剤などに使用されている有機、無機顔料や染料を挙げることができる。有機顔料としてはアゾ系、フタロシアニン系、アントラキノン系、ペリレン系、ペリノン系、キナクリドン系、チオインジゴ系、ジオキサジン系、イソインドリノン系、キノフタロン系、アゾメチンアゾ系、ジクトピロロピロール系、イソインドリン系などの顔料が挙げられる。藍インキには銅フタロシアニン、透明黄インキにはコスト・耐光性の点からC．I．Pigmennt  ＮＯ  yellow83を用いることが好ましい。
無機顔料としては、カーボンブラック、酸化チタン、酸化亜鉛、硫化亜鉛、硫酸バリウム、炭酸カルシウム、酸化クロム、シリカ、ベンガラ、アルミニウム、カオリンクレー、タルク、マイカ（雲母）などが挙げられる。また、ガラスフレークまたは塊状フレークを母材とした上に金属、もしくは金属酸化物をコートした光輝性顔料（メタシャイン：日本板硝子株式会社）を使用できる。白インキには酸化チタン、墨インキにはカーボンブラック、金、銀インキにはアルミニウム、パールインキにはマイカ（雲母）を使用することがコストや着色力の点から好ましい。
アルミニウムは粉末またはペースト状であるが、取り扱い性および安全性の面からペースト状で使用するのが好ましくリーフィングまたはノンリーフィングを使用するかは輝度感および濃度の点から適宣選択される。
着色剤はインキの濃度・着色力を確保するのに充分な量、すなわちインキの総重量に対して1〜５０重量％の割合で含まれることが好ましい。また、着色剤は単独で、または2種類以上を併用して用いることが出来る。
【００３３】
さらに本発明では、インキとして必要とされる機能を有する目的のためや、印刷品質や各種耐性を向上させるために、必要に応じて各種併用樹脂、有機溶剤、架橋剤、ワックス、顔料分散剤、レベリング剤、消泡剤、界面活性剤、可塑剤を添加することができる。
【００３４】
ここで、有機溶剤としては、主に、メタノール、エタノール、ｎ−プロパノール、イソプロパノール、ブタノールなどのアルコール系有機溶剤、アセトン，メチルエチルケトン、メチルイソブチルケトンなどのケトン系有機溶剤、酢酸メチル、酢酸エチル、酢酸プロピル、酢酸ブチルなどのエステル系有機溶剤、ｎ−ヘキサン、ｎ−ヘプタン、ｎ−オクタンなどの脂肪族炭化水素系有機溶剤、および、シクロヘキサン、メチルシクロヘキサン、エチルシクロヘキサン、シクロヘプタン、シクロオクタンなどの脂環族炭化水素系有機溶剤が挙げられる。これらの有機溶剤は乾燥性などを考慮し適宜混合して使用され、含有量としては、インキ組成物中に２０重量％以上が適量である。
【００３５】
次に、併用樹脂としては、アクリル系樹脂、ロジン系樹脂、ダイマー酸系樹脂、マレイン酸系樹脂、石油系樹脂、テルペン系樹脂、ケトン系樹脂、ダンマー系樹脂、コーパル系樹脂、塩素化ポリエチレン、塩素化ポリプロピレン、エチレン／酢酸ビニル共重合体、塩化ビニル／酢酸ビニル共重合体等が挙げられる。これらの併用樹脂は相溶性を考慮して適宜使用すると、印刷品質や各種耐性の向上が期待できる。
【００３６】
また、架橋剤としてはアルキルチタネート系、イソシアネート系が挙げられる。これらはインキ組成物の安定性を考慮して適宜使用すると、特に耐熱性、耐油性や耐摩擦性の向上が期待できる。
【００３７】
本発明のインキ組成物は、樹脂、着色剤などを有機溶剤中に溶解および／または分散する事により製造することができる。具体的には顔料を樹脂により有機溶剤に分散させた顔料分散体を製造し、得られた顔料分散体に、必要に応じて他の化合物などを配合することによりインキを製造することができる。顔料分散体における顔料の粒度分布は、分散機の粉砕メディアのサイズ、粉砕メディアの充填率、分散処理時間、顔料分散体の吐出速度、顔料分散体の粘度などを適宣調節することにより、調整することができる。  分散機としては、一般に使用される、例えば、ローラーミル、ボールミル、ペブルミル、ビーズミル、アトライター、サンドミルなどを用いることができる。
【００３８】
以上の材料と製造方法から得られたインキ組成物は、各種希釈溶剤で希釈しグラビア印刷方式で、各種プラスティックフィルム等の被着体に印刷することができる。具体的に、利用可能な希釈溶剤はアルコール系、ケトン系、エステル系、脂肪族炭化水素系、脂環族炭化水素系有機溶剤が挙げられ、これらを混合溶剤として使用する。また、印刷可能なプラスティックフィルムとしては、ポリエチレン、ポリプロピレンなどの延伸および無延伸ポリオレフィン、ポリエステル、ナイロン、セロファン、ビニロンなどを挙げることができる。また、各種物性の向上を目的として、インキ組成物を希釈した後、硬化剤を添加し２液型として使用することもできる。
【００３９】
さらに、グラビア印刷機によって印刷され得られた印刷物は、スリットおよび製袋されて、食品など商品の包装に使用される。
【００４０】
[実施例]
以下，実施例および比較例を挙げて本発明を詳細に説明するが、本発明はこれら各例に限定されるものではない。なお、各例中の「部」および「％」は「重量部」および「重量％」を表す。
【００４１】
＜ウレタン樹脂の合成＞
（合成例１）
撹拌機、温度計、還流冷却器および窒素ガス導入管を備えた四ツ口フラスコに水素添加されたケトン−アルデヒド樹脂（ＤＥＧＵＳＳＡ社製ＳＹＮＴＨＥＴＨＩＣＲＥＳＩＥＮ ＳＫ  数平均分子量８００水酸基価３２５ｍｇＫＯＨ／ｇ）１８．３部、平均分子量１０００のポリプロピレングリコール２０６．８部、イソホロンジイソシアネート９３．８部および酢酸エチル２３７．２部を仕込み、窒素気流下に９０℃で６時間反応させ末端イソシアネートプレポリマーを得た。次いでイソホロンジアミン２５．１部、２−ヒドロキシエチルエチレンジアミン１．６部、ジ−ｎ−ブチルアミン４．４部、酢酸エチル２４２．８部、イソプロピルアルコール１７０部
を混合した物に、得られた末端イソシアネートプレポリマー全量を室温で徐々に添加し、次に５０℃で１時間反応させ固形分３５％、２５℃における粘度５００ｍＰａＳ、数平均分子量８０，０００のポリウレタン樹脂1)ワニスを得た。
（合成例２）
水素添加されたケトン−アルデヒド樹脂（ＤＥＧＵＳＳＡ社製ＳＹＮＴＨＥＴＨＩＣＲＥＳＩＥＮ ＳＫ）４１．２部、平均分子量１０００のポリプロピレングリコール１７２．６部、イソホロンジイソシアネート１０２，３部および酢酸エチル２３７．２部を反応させ、末端イソシアネートプレポリマーを得た。次いでイソホロンジアミン２７．４部、２−ヒドロキシエチルエチレンジアミン１．８部、ジ−ｎ−ブチルアミン４．８部、酢酸エチル２４２．８部、イソプロピルアルコール１７０．０部の混合溶液と反応させ固形分３５％、２５℃における粘度５００ｍＰａＳ、数平均分子量９０，０００のポリウレタン樹脂2)ワニスを得た。なお合成方法は合成例１と同様に行った。
（合成例３）
水素添加されたケトン−アルデヒド樹脂（ＤＥＧＵＳＳＡ社製ＳＹＮＴＨＥＴＨＩＣＲＥＳＩＥＮ ＳＫ）２６．４部、平均分子量２０００のポリプロピレングリコール２３２．９部、イソホロンジイソシアネート６８．１部および酢酸エチル２３７．２部を反応させ、末端イソシアネートプレポリマーを得た。次いでイソホロンジアミン１８．２部、２−ヒドロキシエチルエチレンジアミン１．１部、ジ−ｎ−ブチルアミン３．２部、酢酸エチル２４２．８部、イソプロピルアルコール１７０．０部の混合溶液と反応させ固形分３５％、２５℃における粘度５００ｍＰａＳ、数平均分子量８０，０００のポリウレタン樹脂3)ワニスを得た。なお合成方法は合成例１と同様に行った。
（比較合成例１）
水素添加されたケトン−アルデヒド樹脂（ＤＥＧＵＳＳＡ社製ＳＹＮＴＨＥＴＨＩＣＲＥＳＩＥＮ ＳＫ）３３．８部、平均分子量６０００のポリプロピレングリコール２５３．５部、イソホロンジイソシアネート４７．１部および酢酸エチル２３７．２部を反応させ、末端イソシアネートプレポリマーを得た。次いでイソホロンジアミン１２．６部、２−ヒドロキシエチルエチレンジアミン０．８部、ジ−ｎ−ブチルアミン２．２部、酢酸エチル２４２．８部、イソプロピルアルコール１７０．０部の混合溶液と反応させ固形分３５％、２５℃における粘度５００ｍＰａＳ、数平均分子量７０，０００のポリウレタン樹脂4)ワニスを得た。なお合成方法は合成例１と同様に行った。
（比較合成例２）
撹拌機、温度計、還流冷却器および窒素ガス導入管を備えた四ツ口フラスコに、水素添加されたケトン−アルデヒド樹脂（ＤＥＧＵＳＳＡ社製  ＳＹＮＴＨＥＴＨＩＣＲＥＳＩＥＮ  ＳＫ）３５１．５部、イソホロンジアミン４８．５部および酢酸エチル６００部を仕込み、窒素気流下に９０℃で６時間反応させ、固形分４０％、２５℃における粘度４００ｍＰａ・ｓ、数平均分子量５，０００のウレタン樹脂5)ワニスを得た。
（比較合成例３）
数平均分子量１０００のポリプロピレングリコール２３４．２部とイソホロンジイソシアネート８６．９部および酢酸エチル２３７．２部を反応させ末端イソシアネートプレポリマーを得た。次いでイソホロンジアミン２３．３部、２−ヒドロキシエチルエチレンジアミン１．５部、ジ−ｎ−ブチルアミン４．１部、酢酸エチル２４２．８部、イソプロピルアルコール１７０．０部の混合溶液と反応させ、固形分３５％、２５℃における粘度５００ｍＰａＳ、数平均分子量８０，０００のポリウレタン樹脂6)ワニスを得た。
【００４２】
＜併用樹脂の合成および調整＞
（比較合成例５）アクリル樹脂の合成
撹拌機、温度計、還流冷却器および窒素ガス導入管を備えた四ツ口フラスコに、メチルアクリレート１６部、メチルメタクリレート５８部、アクリル酸８部、スチレン１８部およびメチルエチルケトン２００部を仕込み、窒素気流下で、攪拌しながら９０℃まで昇温して、アゾビスイソブチロニトリル２部を加えて２時間重合反応を行い、分離・精製したもの４２部を、酢酸エチル４０部とイソプロピルアルコール１８部を添加し、固形分４２％、酸価１６０、重量平均分子量１３、０００のアクリル樹脂ワニスを得た。
＜マレイン酸樹脂の調整＞
（調整例１）
マレイン酸樹脂（マルキード３１  荒川化学（株）製）６０部をメタノール３０部に混合溶解させて、試験用マレイン酸樹脂ワニスを得た。
＜塩化ビニル−酢酸ビニル共重合体の調整＞
（調整例２）
塩化ビニル−酢酸ビニル共重合体（ソルバインTA５R 日信化学（株）製）２５部を、酢酸エチル７５部に混合溶解させて、試験用塩化ビニル−酢酸ビニル共重合体ワニスを得た。
＜ニトロセルロースの調整＞
（調整例３）  
ニトロセルロース（1／８H、旭化成（株）製）３０部を、酢酸エチル３０部とイソプロピルアルコール４０部に混合溶解させて、試験用ニトロセルロースワニスを得た。
【００４３】
次に、表１に示す材料をサンドミルで混練し、試験用インキ組成物を調製した。なお、必要に応じて併用樹脂として、前述のアクリル樹脂、マレイン酸樹脂、塩化ビニル−酢酸ビニル共重合体、ニトロセルロース、および顔料としてコメット３００（ＨＵＮＴＳＭＡＮ ＴＩＯＸＩＤＥ社製）、架橋剤としてテトライソプロポキシチタン（日本曹達（株）製）、離型剤としてパルメチン酸アミド（花王（株）製）、混合溶剤としてメチルシクロヘキサン：ｎ−プロピルアセテート：酢酸エチル：イソプロピルアルコール＝４０：２０：２０：２０（重量比）を用いた。
【００４４】
また、試験用印刷インキ組成物を希釈溶剤で希釈した後、印刷した。なお希釈溶剤としてはｎ−プロピルアセテート：酢酸エチル：イソプロピルアルコール＝３５：５０：１５（重量比）を用いた。
【００４５】
更に、コロナ放電処理したポリプロピレンフィルム（FOH、二村化学（株）製）にグラビア校正機を利用して印刷し、１日経過させた後、下記の方法で光沢、接着性、耐塩ビブロッキング性、耐熱性、耐油性、変色、印刷品質、インキ安定性の評価を行った。それぞれの試験印刷インキ組成物の評価結果を表１に示した。
【表１】
2005290085.tif 000002
【００４６】
光沢：印刷物の光沢を光沢計（６０゜−６０°）にて測定した。
A：光沢値６０以上
B：光沢値４０以上６０未満
C：光沢値４０未満
【００４７】
接着性：印刷面にセロハンテープを貼り付け、すばやく剥がした。テープを貼り付けた面積と、インキがフィルムから剥離した面積との比較から、インキのフィルムに対する接着性を評価した。
A：インキが全く剥離しなかったもの。
B：インキがフィルムから剥離した面積がテープ接着面積の２０〜５０％のもの。
C：インキがフィルムから剥離した面積がテープ接着面積の５０％を超えるもの。
【００４８】
耐塩ビブロッキング性：印刷物と同じ大きさに切った軟質塩化ビニルシートと印刷面とを重ね合わせて、０．５ｋｇ／ｃｍ２の荷重をかけ、５０℃８０％RHの雰囲気で２４時間放置後、印刷面と塩化ビニルシートを引き剥がし、インキの剥離の程度から耐塩ビブロッキング性を評価した。
A：インキが全く剥離しなかったもの。
B：インキがフィルムから剥離した面積が１０〜４０％のもの。
C：インキがフィルムから剥離した面積が４０％を超えるもの。
【００４９】
耐熱性：印刷物と同じ大きさに切ったアルミ箔と印刷面とを重ね合わせ、ヒートシール試験機を用いて２ｋｇ／ｃｍ２の圧力で１秒間アルミ箔を押圧し、インキがアルミ箔に転移する最低温度からインキ組成物の耐熱性を評価した。
Ａ：最低温度が１７０℃以上のもの。
Ｂ：最低温度が１４０℃以上、１７０℃未満のもの。
Ｃ：最低温度が１４０℃未満のもの。
【００５０】
耐油性1)：印刷面に溶解したバターを全面に塗布し、３０℃下で２４時間静置した後、学振型耐摩擦試験機で擦り、印刷面が全体の２０％以上取られたときの回数で評価した。
Ａ：５０回以上
Ｂ：１０回以上５０回未満
Ｃ：１０回未満
【００５１】
耐油性2)：印刷面にニューハイネスＷ（日本フイリン社製）を全面に塗布し、３０℃下で１時間静置した後、学振型耐摩擦試験機で５回擦り、印刷面の取られ度合いを評価した。
Ａ：インキの取られが１０％未満のもの。
Ｂ：インキの取られが１０〜４０％のもの。
Ｃ：インキの取られが４０％を超えるもの。
【００５２】
変色：印刷物と印刷をしていないフィルムを６０℃８０％RHで1週間保存し、色彩色差計を用いて１０枚重ねた印刷物の未印刷部分と印刷していないフィルムのｂ値を測定しそのｂ値の差Δｂで変色を評価した。
Ａ：  Δｂが０．５  以下
Ｂ：  Δｂが０．５以上３未満
Ｃ：  Δｂが３以上
【００５３】
印刷品質：ヘリオ彫刻製版１７５線／インチ、網点パーセントが１００％から３％のシリンダーによって印刷した印刷物の品質を評価した。
Ａ：ハイライト部（３％）まで諧調再現性がある。
Ｂ：ハイライト部（３％）が諧調再現性がない。
Ｃ：ハイライト部（３％）と中間部（５０％）間で諧調再現性がない。
【００５４】
インキの安定性1)：インキを４０℃に１週間放置し、分離および沈殿の発生を評価した。
Ａ：分離及び／または沈殿が発生していない。
Ｂ：分離ま及び／たは沈殿が発生した。
Ｃ：激しく分離及び／または沈殿が発生した。及び／またはゲル化した。
【００５５】
インキの安定性2)：インキを−５℃に１週間放置し、分離および沈殿の発生を評価した。
Ａ：分離及び／または沈殿が発生していない。
Ｂ：分離ま及び／たは沈殿が発生した。
Ｃ：激しく分離及び／または沈殿が発生した。及び／またはゲル化した。